(57)【要約】  本発明は、防腐機能を備え、蓄熱性能が向上した蓄熱材を提供することを目的とする。  無機塩水溶液と、無機塩水溶液に溶解され、防腐機能を備えるとともに無機塩水溶液の融点での相転移時間を増加させる防腐剤とを有することを特徴とする蓄熱材である。防腐剤は、メチルクロロイソチアゾリノン、メチルイソチアゾリノン又は塩素酸ナトリウムの少なくもいずれか一つを含む。また、防腐剤の濃度は、０．０５ｗｔ％以上、０．１ｗｔ％以下である。無機塩水溶液は、塩化カリウム水溶液、塩化カリウム及び炭酸水素カリウムの混合水溶液又は塩化アンモニウム水溶液である。
2015163236.tif 000002
【特許請求の範囲】
【請求項１】
無機塩水溶液と、
前記無機塩水溶液に溶解され、防腐機能を備えるとともに前記無機塩水溶液の融点での相転移時間を増加させる防腐剤とを有すること
を特徴とする蓄熱材。
【請求項２】
請求項１記載の蓄熱材であって、
前記防腐剤は、メチルクロロイソチアゾリノン、メチルイソチアゾリノン又は塩素酸ナトリウムの少なくもいずれか一つを含むこと
を特徴とする蓄熱材。
【請求項３】
請求項１又は２に記載の蓄熱材であって、
前記防腐剤の濃度は、０．０５ｗｔ％以上、０．１ｗｔ％以下であること
を特徴とする蓄熱材。
【請求項４】
請求項１から３までのいずれか１項に記載の蓄熱材であって、
前記無機塩水溶液は、塩化カリウム水溶液であること
を特徴とする蓄熱材。
【請求項５】
請求項１から３までのいずれか１項に記載の蓄熱材であって、
前記無機塩水溶液は、塩化カリウム及び炭酸水素カリウムの混合水溶液であること
を特徴とする蓄熱材。
【請求項６】
請求項１から３までのいずれか１項に記載の蓄熱材であって、
前記無機塩水溶液は、塩化アンモニウム水溶液であること
を特徴とする蓄熱材。
【請求項７】
請求項１から６までのいずれか１項に記載の蓄熱材を搭載していること
を特徴とする冷凍冷蔵庫。
【請求項８】
請求項１から６までのいずれか１項に記載の蓄熱材を搭載していること
を特徴とする保冷容器。
【発明の詳細な説明】
【技術分野】
【０００１】
本発明は蓄熱材に関し、特に、冷凍庫内の保冷用に適した蓄熱材に関する。
【背景技術】
【０００２】
従来、蓄熱材は食品保存技術や医療技術等の様々な分野で用いられている。蓄熱材は例えば凝固点における潜熱を利用して保冷効果を生じる。特許文献１には、硫酸ナトリウム十水和物が用いられ、冷房空調用に適した蓄熱材が記載されている。
【先行技術文献】
【特許文献】
【０００３】
【特許文献１】特開平１０−３３０７４１号公報
【発明の概要】
【発明が解決しようとする課題】
【０００４】
特許文献１に記載の蓄熱材には、腐敗防止のために防腐剤が含まれている。防腐剤としては、安息香酸ナトリウム又はブチルヒドロキシルトルエンが用いられている。これにより、当該蓄熱材は防腐機能を備えるが、これらの防腐剤は蓄熱材の潜熱量（蓄熱量）を増加させない。このため、特許文献１に記載の蓄熱材は、防腐剤を用いた分の製造コストが上昇してしまう割に蓄熱性能が向上しないという問題を有している。【０００５】
本発明の目的は、防腐機能を備え、蓄熱性能が向上した蓄熱材を提供することにある。
【課題を解決するための手段】
【０００６】
上記目的を達成するための本発明の一態様によれば、
無機塩水溶液と、
前記無機塩水溶液に溶解され、防腐機能を備えるとともに前記無機塩水溶液の融点での相転移時間を増加させる防腐剤とを有すること
を特徴とする蓄熱材であってもよい。【０００７】
上記本発明の蓄熱材であって、
前記防腐剤は、メチルクロロイソチアゾリノン、メチルイソチアゾリノン又は塩素酸ナトリウムの少なくもいずれか一つを含むこと
を特徴とする蓄熱材であってもよい。【０００８】
上記本発明の蓄熱材であって、
前記防腐剤の濃度は、０．０５ｗｔ％以上、０．１ｗｔ％以下であること
を特徴とする蓄熱材であってもよい。【０００９】
上記本発明の蓄熱材であって、
前記無機塩水溶液は、塩化カリウム水溶液であること
を特徴とする蓄熱材であってもよい。【００１０】
上記本発明の蓄熱材であって、
前記無機塩水溶液は、塩化カリウム及び炭酸水素カリウムの混合水溶液であること
を特徴とする蓄熱材であってもよい。【００１１】
上記本発明の蓄熱材であって、
前記無機塩水溶液は、塩化アンモニウム水溶液であること
を特徴とする蓄熱材であってもよい。【００１２】
また、上記本発明の蓄熱材を搭載していることを特徴とする冷凍冷蔵庫であってもよい。【００１３】
また、上記本発明の蓄熱材を搭載していることを特徴とする保冷容器であってもよい。
【発明の効果】
【００１４】
本発明によれば、防腐機能を備え、蓄熱性能が向上した蓄熱材を実現することができる。
【図面の簡単な説明】
【００１５】
【図１】本発明の一実施の形態の実施例１において作製した蓄熱材サンプルの組成、融点及び潜熱量を示す図である。
【図２】本発明の一実施の形態の実施例２において作製した蓄熱材サンプル及び冷凍庫内の温度変化を示す図である。
【図３】本発明の一実施の形態の実施例２において作製した蓄熱材サンプル及び冷凍庫内の温度変化を示す図である。
【図４】本発明の一実施の形態の実施例３において作製した蓄熱材サンプル及び冷凍庫内の温度変化を示す図である。
【図５】本発明の一実施の形態の実施例３において作製した蓄熱材サンプル及び冷凍庫内の温度変化を示す図である。
【図６】本発明の一実施の形態の実施例４において作製した蓄熱材サンプル及び冷凍庫内の温度変化を示す図である。
【図７】本発明の一実施の形態の実施例４において作製した蓄熱材サンプル及び冷凍庫内の温度変化を示す図である。
【図８】本発明の一実施の形態の実施例５において作製した蓄熱材サンプル及び冷凍庫内の温度変化を示す図である。
【図９】本発明の一実施の形態の実施例５において作製した蓄熱材サンプル及び冷凍庫内の温度変化を示す図である。
【図１０】本発明の一実施の形態の実施例６において作製した蓄熱材サンプル及び冷凍庫内の温度変化を示す図である。
【図１１】本発明の一実施の形態の実施例６において作製した蓄熱材サンプル及び冷凍庫内の温度変化を示す図である。
【図１２】本発明の一実施の形態の実施例７による蓄熱材を搭載した場合と、蓄熱材を搭載しなかった場合の冷凍庫内の温度変化を示す図である。
【発明を実施するための形態】
【００１６】
本発明の一実施の形態による蓄熱材について、図１〜図１２を用いて説明する。本実施の形態による蓄熱材は、無機塩水溶液を有している。本実施の形態による蓄熱材は、例えば、冷凍庫内や冷凍室の保冷に用いられる。
【００１７】
蓄熱とは、熱を一時的に蓄え、必要に応じてその熱を取り出す技術をいう。蓄熱方式としては、顕熱蓄熱、潜熱蓄熱、化学蓄熱等があるが、本実施形態では、潜熱蓄熱を利用する。潜熱蓄熱は、物質の潜熱を利用して、物質の相変化の熱エネルギーを蓄える。潜熱蓄熱は、蓄熱密度が高く、出力温度が一定である。潜熱蓄熱を利用する蓄熱材溶液の材料には、氷（水）、パラフィン（一般式ＣｎＨ２ｎ＋２で表される飽和鎖式炭化水素の総称）、無機塩、無機塩水和物、包接水和物などが用いられる。
【００１８】
また、本実施の形態による蓄熱材は、−１０℃以下の融点を備えている。このため、本実施の形態による蓄熱材は、冷凍庫内や冷凍室の保冷に好適に用いることができる。なお、本実施の形態による蓄熱材の融点は、無機塩水溶中の無機塩の濃度を変化させて調整することができる。
【００１９】
また、無機塩水溶液は防腐機能を備えていないので、無機塩水溶液を用いた蓄熱材は、長期間使用されると腐敗してしまうという問題がある。このため、本実施の形態による蓄熱材は腐敗を防止するために防腐剤を有している。本実施の形態の防腐剤は、メチルクロロイソチアゾリノン、メチルイソチアゾリノン又は塩素酸ナトリウムの少なくもいずれか一つを含んでいる。メチルクロロイソチアゾリノン、メチルイソチアゾリノン及び塩素酸ナトリウムは防腐機能を備えている。このため、本実施の形態による蓄熱材は、防腐機能を備えているので長期間使用することができる。
【００２０】
（実施例１）
次に、本実施の形態の実施例１による蓄熱材について図１を用いて説明する。図１は、本実施例において作製した蓄熱材サンプルの組成、融点及び潜熱量を示している。蓄熱材サンプルの潜熱量は、当該蓄熱材サンプルの無機塩水溶液の潜熱量である。本実施例では、防腐剤を含まない（防腐剤なし）蓄熱材サンプルと、防腐剤の異なる５つの蓄熱材サンプルとを作製した。また、いずれの蓄熱材サンプルにも超純水に塩化カリウムを溶解させた塩化カリウム水溶液を用いた。また、塩化カリウムの濃度はいずれも２０ｗｔ％とした。また、防腐剤の濃度はいずれも０．１ｗｔ％とした。
【００２１】
図１に示すように、防腐剤を含まない蓄熱材サンプルの融点は−１０．６℃であり、潜熱量は２７５．７９６Ｊ／ｇであった。また、防腐剤として塩素酸ナトリウムが用いられた蓄熱材サンプルの融点は−１０．６℃であり、潜熱量は３０３．９１０Ｊ／ｇであった。また、防腐剤としてメチルクロロイソチアゾリノンが用いられた蓄熱材サンプルの融点は−１０．８℃であり、潜熱量は２９３．７８１Ｊ／ｇであった。また、防腐剤としてメチルイソチアゾリノンが用いられた蓄熱材サンプルの融点は−１０．７℃であり、潜熱量は２９６．２３２Ｊ／ｇであった。また、防腐剤として防腐剤Ｎが用いられた蓄熱材サンプルの融点は−１０．６℃であり、潜熱量は２９６．６６３Ｊ／ｇであった。ここで、防腐剤Ｎは、メチルクロロイソチアゾリノンとメチルイソチアゾリノンの質量比を３：１とし、メチルクロロイソチアゾリノン、メチルイソチアゾリノンおよび塩素酸ナトリウムを超純水に溶解させて作製した。また、防腐剤Ｎにおいて、メチルクロロイソチアゾリノンおよびメチルイソチアゾリノンの濃度は０．６ｗｔ％〜２．５ｗｔ％とし、塩素酸ナトリウムの濃度は４．０ｗｔ％〜５．０ｗｔ％とした。なお、潜熱量は、電気冷却型示差走査熱量計（株式会社リガク製  熱分析システム  ＴｈｅｒｍｏＰｌｕｓ  ＥＶＯＩＩ）を用いて測定した値である。
【００２２】
また、防腐剤として安息香酸ナトリウムが用いられた蓄熱材サンプルの融点は−１０．５℃であり、潜熱量は２６５．２３４Ｊ／ｇであった。
【００２３】
図１に示すように、防腐剤を含まない蓄熱材サンプルと、防腐剤を含む蓄熱材サンプルとで、融点はほぼ同じになった。このため、これらの防腐剤を溶解させても蓄熱材の融点は変化しない。
【００２４】
また、防腐剤として塩素酸ナトリウム、メチルクロロイソチアゾリノン、メチルイソチアゾリノン又は防腐剤Ｎが用いられた蓄熱材サンプルは、防腐剤を含まない蓄熱材サンプルよりも、潜熱量が約１８Ｊ／ｇ〜２８Ｊ／ｇ程度増加している。防腐剤Ｎは、塩素酸ナトリウム、メチルクロロイソチアゾリノン及びメチルイソチアゾリノンの混合物である。このように、防腐剤として塩素酸ナトリウム、メチルクロロイソチアゾリノン又はメチルイソチアゾリノンのいずれかが用いられた蓄熱材は、無機塩水溶液の潜熱量を増加させて、蓄熱性能が向上することを見出した。
【００２５】
また、防腐剤として安息香酸ナトリウムが用いられた蓄熱材サンプルは、防腐剤を含まない蓄熱材サンプルよりも、潜熱量が約１０Ｊ／ｇ減少している。このため、安息香酸ナトリウムは、蓄熱材の蓄熱性能の効果を高めることができないため、蓄熱材の防腐剤としては適していない。
【００２６】
また、防腐機能を得るための防腐剤の下限値を以下の簡易試験により求めた。また、本簡易試験には防腐剤として防腐剤Ｎを用いた。
＜簡易試験仕様＞
（１）菌株；
一般屋外環境下で自然発生させたカビ菌を用いる。
なお、カビ種判定、耐性の有無、培地適用性などは一切問わない。
（２）培地； 
培養用の寒天培地は次の２種とする。
一般寒天培地（一般細菌等の増殖に向く培地）
デゾキシコレート培地（大腸菌等の増殖に向く培地）
（３）接種；
上記菌株より適量（約２ｍｇ）のカビを採取し、１０ｍｌの精製水（超純水）が入った所定容器に採取したカビを投入して攪拌したものを接種液原液とする。菌糸数の計測等はしない。
各試料１０ｍｌに対し０．１ｍｌの割合で接種液原液を接種して、よく攪拌する。
精製水に上記と同様にカビを接種したものをリファレンスとする。
（４）接種→培地移植までの保持時間条件；
上記（３）の接種後、室温で保持し、接種後時間０．５分（３０秒）、１分、５分および１０分ごとに攪拌液１ｍｌをピペットで採取して培地シャーレに移植する。これは、即時抗菌能（接種後速やかに抗菌作用を発する）と経時抗菌能（抗菌能を発するまでにある程度の時間を要する）を評価するためである。
リファレンスの保持時間条件は、０．５分（３０秒）のみ（抗菌性なし）とする。
（５）培養
３６℃恒温槽内において２４時間安置する。
（６）抗カビ性評価 
培養培地の発カビ状況を目視検査とし、菌数計測・増殖菌種の判別はしない。 
全検液の培養試験後の外観写真を撮影して記録する(２試料シャーレ並列/視野)。
リファレンスの発カビ状況も外観撮影する。
【００２７】
上記の簡易試験の結果を目視により評価したところ、防腐剤Ｎが０．０５ｗｔ％以上含まれている試料は発カビを防止することができた。これにより、防腐機能を得るための防腐剤の下限値は、０．０５ｗｔ％とした。
【００２８】
本実施例による蓄熱材は、無機塩水溶液と、無機塩水溶液に溶解され、防腐機能を備えるとともに無機塩水溶液の潜熱量を増加させる防腐剤とを有している。本実施例では、無機塩水溶液は、塩化カリウム水溶液である。また、塩化カリウムの濃度は２０ｗｔ％である。本実施例による蓄熱材は、融点が約−１１℃であるため、冷凍庫内や冷凍室の保冷に好適に用いることができる。
【００２９】
また、本実施例において、防腐剤は、メチルクロロイソチアゾリノン、メチルイソチアゾリノン又は塩素酸ナトリウムの少なくもいずれか一つを含んでいる。メチルクロロイソチアゾリノン、メチルイソチアゾリノン及び塩素酸ナトリウムは防腐機能を備えている。本実施例による蓄熱材は防腐機能を備えているため長期間使用することができる。また、本実施例よる蓄熱材は、無機塩水溶液の潜熱量を増加させて、蓄熱性能を向上させることができる。
【００３０】
（実施例２）
次に、本実施の形態の実施例２による蓄熱材について図２及び図３を用いて説明する。本実施例では、防腐剤を含まない蓄熱材サンプルと、防腐剤Ｎを含む蓄熱材サンプルとを作製した。また、いずれの蓄熱材サンプルにも超純水に塩化カリウムを溶解させた塩化カリウム水溶液を用いた。また、塩化カリウムの濃度は２０ｗｔ％とした。また、防腐剤Ｎの濃度は、０．０５ｗｔ％とした。
【００３１】
また、作製した２つの蓄熱材サンプルをポリプロピレン製の円筒形容器に５０ｇ充填し、冷凍冷蔵庫の冷凍庫内で１８時間冷却し、凍結させた。冷凍庫内の温度は、約−２１℃であった。蓄熱材サンプルの凍結後、冷凍冷蔵庫の電源を切り、冷凍庫内および２つの蓄熱材サンプルの温度を測定した。また、２つの蓄熱材サンプルが互いの温度に影響し合うことを防止するために、２つの蓄熱材サンプルの容器の間には、発砲スチロールを配置した。また、冷凍冷蔵庫の設置場所の温度は約２６℃であった。
【００３２】
図２は、冷凍庫内および２つの蓄熱材サンプルの温度変化を示すグラフである。図２の縦軸は温度（℃）を表し、横軸は時間（ｈｏｕｒ）を表している。また、図２のグラフにおいて、破線で示す曲線は防腐剤を含まない蓄熱材サンプル（ＫＣｌ＿２０ｗｔ％）の温度変化を示し、実線で示す曲線は防腐剤Ｎを含む蓄熱材サンプル（ＫＣｌ＿２０ｗｔ％＋防腐剤Ｎ＿０．０５ｗｔ％）の温度変化を示し、二点鎖線で示す曲線は冷凍庫内の温度変化を示している。また、図３は、図２の４時間〜６時間までを拡大して示している。
【００３３】
図２に示すように、冷凍冷蔵庫の電源を切ると冷凍庫内が温度上昇し始めるので、２つの蓄熱材サンプルの温度が上昇し始める。約１．３時間経過後に２つの蓄熱材サンプルは融点である約−１１℃に達し、固相から液相への相変化を開始している。相変化中の蓄熱材サンプルの温度は、融点である約−１１℃で一定となる。
【００３４】
また、図２及び図３に示すように、防腐剤を含まない蓄熱材サンプルは、約４．７時間経過後に液相への相変化が終了し、再び温度が上昇し始めている。また、防腐剤Ｎを含む蓄熱材サンプルは、約５．６時間経過後に液相への相変化が終了し、再び温度が上昇し始めている。このように、防腐剤Ｎを含む蓄熱材サンプルは、防腐剤を含まない蓄熱材サンプルよりも、固相から液相への相変化に要する時間（相転移時間）が約０．９時間長くなっている。このため、防腐剤Ｎを含む蓄熱材は、防腐剤を含まない蓄熱材よりも、より長く融点程度の保冷を行うことができる。これは図１に示すように、防腐剤Ｎを含む蓄熱材は防腐剤Ｎを含まない蓄熱材よりも潜熱量が大きいためである。
【００３５】
本実施例による蓄熱材は、塩化カリウム水溶液と、塩化カリウム水溶液に溶解され、防腐機能を備えるとともに塩化カリウム水溶液の潜熱量を増加させる防腐剤Ｎとを有している。塩化カリウムの濃度は２０ｗｔ％である。また、防腐剤Ｎは、メチルクロロイソチアゾリノン、メチルイソチアゾリノン及び塩素酸ナトリウムの混合物である。０．０５ｗｔ％以上の防腐剤Ｎを有する蓄熱材は、防腐機能を備える。このため、本実施例による蓄熱材は、長期間使用することができる。また、本実施例よる蓄熱材は、塩化カリウム水溶液の潜熱量を増加させて融点での相転移時間を長くし、蓄熱性能を向上させることができる。
【００３６】
（実施例３）
次に、本実施の形態の実施例３による蓄熱材について図４及び図５を用いて説明する。本実施例では、防腐剤を含まない蓄熱材サンプルと、防腐剤Ｎの濃度が異なる４つの蓄熱材サンプルとを作製した。防腐剤Ｎの濃度は、０．１ｗｔ％、１．０ｗｔ％、５．０ｗｔ％、１０．０ｗｔ％とした。また、いずれの蓄熱材サンプルにも超純水に塩化カリウムを溶解させた塩化カリウム水溶液を用いた。また、塩化カリウムの濃度は２０ｗｔ％とした。
【００３７】
また、作製した５つの蓄熱材サンプルをポリプロピレン製の円筒形容器に５０ｇ充填し、冷凍冷蔵庫の冷凍庫内で１５時間冷却し、凍結させた。冷凍庫内の温度は、約−２０℃であった。蓄熱材サンプルの凍結後、冷凍冷蔵庫の電源を切り、冷凍庫内および５つの蓄熱材サンプルの温度を測定した。また、隣り合う蓄熱材サンプルが互いの温度に影響し合うことを防止するために、各蓄熱材サンプルの容器の間には、発砲スチロールを配置した。また、冷凍冷蔵庫の設置場所の温度は約２６℃であった。
【００３８】
図４は、冷凍庫内および５つの蓄熱材サンプルの温度変化を示すグラフである。図４の縦軸は温度（℃）を表し、横軸は時間（ｈｏｕｒ）を表している。また、図４のグラフにおいて、実線で示す曲線は防腐剤を含まない蓄熱材サンプル（ＫＣｌ＿２０ｗｔ％）の温度変化を示し、点線で示す曲線は防腐剤Ｎの濃度が０．１ｗｔ％である蓄熱材サンプル（ＫＣｌ＿２０ｗｔ％＋防腐剤Ｎ＿０．１ｗｔ％）の温度変化を示し、ピッチの短い破線で示す曲線は防腐剤Ｎの濃度が１．０ｗｔ％である蓄熱材サンプル（ＫＣｌ＿２０ｗｔ％＋防腐剤Ｎ＿１．０ｗｔ％）の温度変化を示し、一点鎖線で示す曲線は防腐剤Ｎの濃度が５．０ｗｔ％である蓄熱材サンプル（ＫＣｌ＿２０ｗｔ％＋防腐剤Ｎ＿５．０ｗｔ％）の温度変化を示し、ピッチの長い破線で示す曲線は防腐剤Ｎの濃度が１０．０ｗｔ％である蓄熱材サンプル（ＫＣｌ＿２０ｗｔ％＋防腐剤Ｎ＿１０．０ｗｔ％）の温度変化を示し、二点鎖線で示す曲線は冷凍庫内の温度変化を示している。また、図５は、図４の５時間〜７時間までを拡大して示している。
【００３９】
図４に示すように、冷凍冷蔵庫の電源を切ると冷凍庫内が温度上昇し始めるので、５つの蓄熱材サンプルの温度が上昇し始める。また、約１．２時間経過後に、防腐剤を含まない蓄熱材サンプルおよび防腐剤Ｎの濃度が０．１ｗｔ％である蓄熱材サンプルの温度が約−１１℃に達し、固相から液相への相変化を開始している。また、約１．７時間経過後に、防腐剤Ｎの濃度が１．０ｗｔ％である蓄熱材サンプルの温度が約−１１℃に達し、この蓄熱材サンプルは固相から液相への相変化を開始している。また、約２．４時間経過後に、防腐剤Ｎの濃度が５．０ｗｔ％である蓄熱材サンプルおよび防腐剤Ｎの濃度が１０．０ｗｔ％である蓄熱材サンプルの温度が約−１１℃に達し、固相から液相への相変化を開始している。相変化中の蓄熱材サンプルの温度は、融点である約−１１℃で一定となる。
【００４０】
また、図４及び図５に示すように、防腐剤を含まない蓄熱材サンプルおよび防腐剤Ｎの濃度が５．０ｗｔ％である蓄熱材サンプルは、約５．７時間経過後に液相への相変化が終了し、再び温度が上昇し始めている。また、防腐剤Ｎの濃度が１０．０ｗｔ％である蓄熱材サンプルは、約５．９時間経過後に液相への相変化が終了し、再び温度が上昇し始めている。また、防腐剤Ｎの濃度が１．０ｗｔ％である蓄熱材サンプルは、約６．０時間経過後に液相への相変化が終了し、再び温度が上昇し始めている。また、防腐剤Ｎの濃度が０．１ｗｔ％である蓄熱材サンプルは、約６．５時間経過後に液相への相変化が終了し、再び温度が上昇し始めている。
【００４１】
このように、防腐剤Ｎの濃度が最も低い０．１ｗｔ％である蓄熱材サンプルの相転移時間が他の蓄熱材サンプルと比較して一番長くなっている。このため、無機塩水溶液の潜熱量を増加させるために、防腐剤Ｎの上限値は０．１ｗｔ％が望ましい。
【００４２】
本実施例による蓄熱材は、塩化カリウム水溶液と、塩化カリウム水溶液に溶解され、防腐機能を備えるとともに塩化カリウム水溶液の潜熱量を増加させる防腐剤とを有している。塩化カリウムの濃度は２０ｗｔ％である。また、防腐剤Ｎは、メチルクロロイソチアゾリノン、メチルイソチアゾリノン及び塩素酸ナトリウムの混合物である。０．０５ｗｔ％以上の防腐剤Ｎを有する蓄熱材は、防腐機能を備える。このため、本実施例による蓄熱材は、長期間使用することができる。また、本実施例よる蓄熱材は、塩化カリウム水溶液の潜熱量を増加させて融点での相転移時間を長くし、蓄熱性能を向上させることができる。
【００４３】
（実施例４）
次に、本実施の形態の実施例４による蓄熱材について図６及び図７を用いて説明する。本実施例では、防腐剤を含まない蓄熱材サンプルと、防腐剤Ｎの濃度が異なる４つの蓄熱材サンプルとを作製した。防腐剤Ｎの濃度は、０．０５ｗｔ％、０．１ｗｔ％、０．５ｗｔ％、１．０ｗｔ％とした。また、いずれの蓄熱材サンプルにも超純水に塩化カリウムを溶解させた塩化カリウム水溶液を用いた。また、塩化カリウムの濃度は２０ｗｔ％とした。
【００４４】
また、作製した５つの蓄熱材サンプルをポリプロピレン製の円筒形容器に５０ｇ充填し、冷凍冷蔵庫の冷凍庫内で１８時間冷却し、凍結させた。冷凍庫内の温度は、約−２０℃であった。蓄熱材サンプルの凍結後、冷凍冷蔵庫の電源を切り、冷凍庫内および５つの蓄熱材サンプルの温度を測定した。また、隣り合う蓄熱材サンプルが互いの温度に影響し合うことを防止するために、各蓄熱材サンプルの容器の間には、発砲スチロールを配置した。また、冷凍冷蔵庫の設置場所の温度は約２６℃であった。
【００４５】
図６は、冷凍庫内および５つの蓄熱材サンプルの温度変化を示すグラフである。図６の縦軸は温度（℃）を表し、横軸は時間（ｈｏｕｒ）を表している。また、図６のグラフにおいて、実線で示す曲線は防腐剤を含まない蓄熱材サンプル（ＫＣｌ＿２０ｗｔ％）の温度変化を示し、点線で示す曲線は防腐剤Ｎの濃度が０．０５ｗｔ％である蓄熱材サンプル（ＫＣｌ＿２０ｗｔ％＋防腐剤Ｎ＿０．０５ｗｔ％）の温度変化を示し、ピッチの短い破線で示す曲線は防腐剤Ｎの濃度が０．１ｗｔ％である蓄熱材サンプル（ＫＣｌ＿２０ｗｔ％＋防腐剤Ｎ＿０．１ｗｔ％）の温度変化を示し、一点鎖線で示す曲線は防腐剤Ｎの濃度が０．５ｗｔ％である蓄熱材サンプル（ＫＣｌ＿２０ｗｔ％＋防腐剤Ｎ＿０．５ｗｔ％）の温度変化を示し、ピッチの長い破線で示す曲線は防腐剤Ｎの濃度が１．０ｗｔ％である蓄熱材サンプル（ＫＣｌ＿２０ｗｔ％＋防腐剤Ｎ＿１．０ｗｔ％）の温度変化を示し、二点鎖線で示す曲線は冷凍庫内の温度変化を示している。また、図７は、図６の５時間〜７時間までを拡大して示している。
【００４６】
図６に示すように、冷凍冷蔵庫の電源を切ると冷凍庫内が温度上昇し始めるので、５つの蓄熱材サンプルの温度が上昇し始める。また、約１．２時間経過後に、防腐剤を含まない蓄熱材サンプル、防腐剤Ｎの濃度が０．０５ｗｔ％である蓄熱材サンプルおよび防腐剤Ｎの濃度が０．１ｗｔ％である蓄熱材サンプルの温度が約−１１℃に達し、固相から液相への相変化を開始している。また、約１．５時間経過後に、防腐剤Ｎの濃度が０．５ｗｔ％である蓄熱材サンプルおよび防腐剤Ｎの濃度が１．０ｗｔ％である蓄熱材サンプルの温度が約−１１℃に達し、固相から液相への相変化を開始している。相変化中の蓄熱材サンプルの温度は、融点である約−１１℃で一定となる。
【００４７】
また、図６及び図７に示すように、防腐剤を含まない蓄熱材サンプルは、約５．５時間経過後に液相への相変化が終了し、再び温度が上昇し始めている。また、防腐剤Ｎの濃度が１．０ｗｔ％である蓄熱材サンプルは、約６．０時間経過後に液相への相変化が終了し、再び温度が上昇し始めている。また、防腐剤Ｎの濃度が０．５ｗｔ％である蓄熱材サンプルは、約６．３時間経過後に液相への相変化が終了し、再び温度が上昇し始めている。また、防腐剤Ｎの濃度が０．１ｗｔ％である蓄熱材サンプルは、約６．１時間経過後に液相への相変化が終了し、再び温度が上昇し始めている。また、防腐剤Ｎの濃度が０．０５ｗｔ％である蓄熱材サンプルは、約６．５時間経過後に液相への相変化が終了し、再び温度が上昇し始めている。
【００４８】
このように、防腐剤Ｎの濃度が０．０５ｗｔ％である蓄熱材サンプルの相転移時間が他の蓄熱材サンプルと比較して一番長くなっている。また、防腐剤Ｎの濃度が０．５ｗｔ％以上であると蓄熱材サンプルの相転移時間が相対的に短くなっている。防腐剤Ｎの濃度が０．１ｗｔ％である蓄熱材サンプルは、防腐剤Ｎの濃度が０．０５ｗｔ％である蓄熱材サンプルの次に−１０℃以下に保つ時間が長くなっている。このため、無機塩水溶液の潜熱量を増加させるために、防腐剤Ｎの上限値は０．１ｗｔ％が望ましい。
【００４９】
本実施例による蓄熱材は、塩化カリウム水溶液と、塩化カリウム水溶液に溶解され、防腐機能を備えるとともに塩化カリウム水溶液の潜熱量を増加させる防腐剤Ｎとを有している。塩化カリウムの濃度は２０ｗｔ％である。また、防腐剤Ｎは、メチルクロロイソチアゾリノン、メチルイソチアゾリノン及び塩素酸ナトリウムの混合物である。０．１ｗｔ％の防腐剤Ｎを有する蓄熱材は、防腐機能を備える。このため、本実施例による蓄熱材は、長期間使用することができる。また、本実施例よる蓄熱材は、塩化カリウム水溶液の潜熱量を増加させて融点での相転移時間を長くし、蓄熱性能を向上させることができる。
【００５０】
（実施例５）
次に、本実施の形態の実施例５による蓄熱材について図８及び図９を用いて説明する。本実施例では、防腐剤を含まない蓄熱材サンプルと、防腐剤Ｎを含む蓄熱材サンプルとを作製した。また、いずれの蓄熱材サンプルにも水道水(千葉県柏市水道局)に塩化カリウム及び炭酸水素カリウムを溶解させた混合水溶液を用いた。塩化カリウムの濃度は２０ｗｔ％とし、炭酸水素カリウムの濃度は５．０ｗｔ％とした。本実施例の蓄熱材サンプルの融点は、約−１２℃である。また、防腐剤Ｎの濃度は、０．１ｗｔ％とした。
【００５１】
また、作製した２つの蓄熱材サンプルをポリプロピレン製の円筒形容器に５０ｇ充填し、冷凍冷蔵庫の冷凍庫内で１８時間冷却し、凍結させた。冷凍庫内の温度は、約−２８℃であった。蓄熱材サンプルの凍結後、冷凍冷蔵庫の電源を切り、冷凍庫内および２つの蓄熱材サンプルの温度を測定した。また、２つの蓄熱材サンプルが互いの温度に影響し合うことを防止するために、２つの蓄熱材サンプルの容器の間には、発砲スチロールを配置した。また、冷凍冷蔵庫の設置場所の温度は約２６℃であった。
【００５２】
図８は、冷凍庫内および２つの蓄熱材サンプルの温度変化を示すグラフである。図８の縦軸は温度（℃）を表し、横軸は時間（ｈｏｕｒ）を表している。また、図８のグラフにおいて、破線で示す曲線は防腐剤を含まない蓄熱材サンプル（ＫＣｌ＿２０ｗｔ％＋ＫＨＣＯ３＿５ｗｔ％）の温度変化を示し、実線で示す曲線は防腐剤Ｎを含む蓄熱材サンプル（ＫＣｌ＿２０ｗｔ％＋ＫＨＣＯ３＿５ｗｔ％＋防腐剤Ｎ＿０．１ｗｔ％）の温度変化を示し、二点鎖線で示す曲線は冷凍庫内の温度変化を示している。また、図９は、図８の６時間〜８時間までを拡大して示している。
【００５３】
図８に示すように、冷凍冷蔵庫の電源を切ると冷凍庫内が温度上昇し始めるので、２つの蓄熱材サンプルの温度が上昇し始める。約１．８時間経過後に２つの蓄熱材サンプルは融点である約−１２℃に達し、固相から液相への相変化を開始している。相変化中の蓄熱材サンプルの温度は、融点である約−１２℃で一定となる。
【００５４】
また、図８及び図９に示すように、防腐剤を含まない蓄熱材サンプルは、約６．６時間経過後に液相への相変化が終了し、再び温度が上昇し始めている。また、防腐剤Ｎを含む蓄熱材サンプルは、約６．９時間経過後に液相への相変化が終了し、再び温度が上昇し始めている。このように、防腐剤Ｎを含む蓄熱材サンプルは、防腐剤を含まない蓄熱材サンプルよりも、固相から液相への相転移時間が約０．３時間長くなっている。これは上記実施例１〜４と同様に、防腐剤Ｎを含む蓄熱材は、防腐剤を含まない蓄熱材よりも潜熱量が大きいためである。このため、防腐剤Ｎを含む蓄熱材は、防腐剤を含まない蓄熱材よりも、より長く融点程度の保冷を行うことができる。
【００５５】
本実施例による蓄熱材は、無機塩水溶液と、無機塩水溶液に溶解され、防腐機能を備えるとともに無機塩水溶液の潜熱量を増加させる防腐剤とを有している。本実施例では、無機塩水溶液は、塩化カリウム水溶液及び炭酸水素カリウムの混合水溶液である。また、塩化カリウムの濃度は２０ｗｔ％であり、炭酸水素カリウムの濃度は５．０ｗｔ％である。また、防腐剤Ｎは、メチルクロロイソチアゾリノン、メチルイソチアゾリノン及び塩素酸ナトリウムの混合物である。０．１ｗｔ％の防腐剤Ｎを有する蓄熱材は、防腐機能を備える。このため、本実施例による蓄熱材は、長期間使用することができる。また、本実施例よる蓄熱材は、無機塩水溶液の潜熱量を増加させて融点での相転移時間を長くし、蓄熱性能を向上させることができる。また、飲用に用いられる市水（水道水）を蓄熱材に用いてもこれらの効果が認められる。
【００５６】
（実施例６）
次に、本実施の形態の実施例６による蓄熱材について図１０及び図１１を用いて説明する。本実施例では、防腐剤を含まない蓄熱材サンプルと、防腐剤Ｎを含む蓄熱材サンプルとを作製した。また、いずれの蓄熱材サンプルにも超純水に塩化アンモニウムを溶解させた無機塩水溶液を用いた。塩化アンモニウムの濃度は２０ｗｔ％とした。本実施例の蓄熱材サンプルの融点は、約−１６℃である。また、防腐剤Ｎの濃度は、０．１ｗｔ％とした。
【００５７】
また、作製した２つの蓄熱材サンプルをポリプロピレン製の円筒形容器に５０ｇ充填し、冷凍冷蔵庫の冷凍庫内で１８時間冷却し、凍結させた。冷凍庫内の温度は、約−２８℃であった。蓄熱材サンプルの凍結後、冷凍冷蔵庫の電源を切り、冷凍庫内および２つの蓄熱材サンプルの温度を測定した。また、２つの蓄熱材サンプルが互いの温度に影響し合うことを防止するために、２つの蓄熱材サンプルの容器の間には、発砲スチロールを配置した。また、冷凍冷蔵庫の設置場所の温度は約２６℃であった。
【００５８】
図１０は、冷凍庫内および２つの蓄熱材サンプルの温度変化を示すグラフである。図１０の縦軸は温度（℃）を表し、横軸は時間（ｈｏｕｒ）を表している。また、図１０のグラフにおいて、破線で示す曲線は防腐剤を含まない蓄熱材サンプル（ＮＨ４Ｃｌ＿２０ｗｔ％）の温度変化を示し、実線で示す曲線は防腐剤Ｎを含む蓄熱材サンプル（ＮＨ４Ｃｌ＿２０ｗｔ％＋防腐剤Ｎ＿０．１ｗｔ％）の温度変化を示し、二点鎖線で示す曲線は冷凍庫内の温度変化を示している。また、図１１は、図１０の５時間〜７時間までを拡大して示している。
【００５９】
図１０に示すように、冷凍冷蔵庫の電源を切ると冷凍庫内が温度上昇し始めるので、２つの蓄熱材サンプルの温度が上昇し始める。また、約１．５時間経過後に２つの蓄熱材サンプルは融点である約−１６℃に達し、固相から液相への相変化を開始している。相変化中の蓄熱材サンプルの温度は、融点である約−１６℃で一定となる。
【００６０】
また、図１０及び図１１に示すように、防腐剤を含まない蓄熱材サンプルは、約５．２時間経過後に液相への相変化が終了し、再び温度が上昇し始めている。また、防腐剤Ｎを含む蓄熱材サンプルは、約６．４時間経過後に液相への相変化が終了し、再び温度が上昇し始めている。このように、防腐剤Ｎを含む蓄熱材サンプルは、防腐剤を含まない蓄熱材サンプルよりも、固相から液相への相転移時間が約０．８時間長くなっている。これは上記実施例１〜５と同様に、防腐剤Ｎを含む蓄熱材は、防腐剤を含まない蓄熱材よりも潜熱量が大きいためである。このため、防腐剤Ｎを含む蓄熱材は、防腐剤を含まない蓄熱材よりも、より長く融点程度の保冷を行うことができる。
【００６１】
本実施例による蓄熱材は、塩化アンモニウム水溶液と、塩化アンモニウム水溶液に溶解され、防腐機能を備えるとともに塩化アンモニウム水溶液の潜熱量を増加させる防腐剤とを有している。塩化アンモニウムの濃度は２０ｗｔ％である。また、防腐剤Ｎは、メチルクロロイソチアゾリノン、メチルイソチアゾリノン及び塩素酸ナトリウムの混合物である。０．１ｗｔ％の防腐剤Ｎを有する蓄熱材は、防腐機能を備える。このため、本実施例による蓄熱材は、長期間使用することができる。また、本実施例よる蓄熱材は、無機塩水溶液の潜熱量を増加させて融点での相転移時間を長くし、蓄熱性能を向上させることができる。
【００６２】
（実施例７）
次に、本実施の形態の実施例７による蓄熱材について図１２を用いて説明する。本実施例では、蓄熱材を冷凍冷蔵庫に搭載し、保冷効果の評価を行った。本実施例による蓄熱材は、蓄熱材主剤である塩化カリウム水溶液と、塩化カリウム水溶液に溶解された防腐剤Ｎを有している。本実施例による蓄熱材を、縦２４ｃｍ、横２５ｃｍ、高さ１．５ｃｍの直方体形状を備えたブロー容器に６００ｇ充填し、冷凍冷蔵庫（シャープＫｉｒｅｉＳＪ−２２５ＭＦ）の冷凍庫内中央の棚上に配置した。蓄熱材を冷凍庫内で１８時間冷却して凍結させた後、冷凍冷蔵庫の電源をオフにして、蓄熱材及び冷凍庫内の温度変化を測定した。また、本実施例では、蓄熱材入りのブロー容器表面の温度を熱電対で測定し、蓄熱材の温度変化を測定した。また、本実施例では、比較のために蓄熱材を搭載しなかった場合の電源オフ後の冷凍庫内の温度を測定した。
【００６３】
図１２は、蓄熱材及び冷凍庫内の温度変化を示すグラフである。図１２の縦軸は温度（℃）を表し、横軸は時間（分）を表している。また、図１２のグラフにおいて、一点鎖線で示す曲線は蓄熱材を搭載した場合の冷凍庫内の温度変化（蓄熱材あり庫内温度）を示し、実線で示す曲線は蓄熱材の温度変化を示し、点線で示す曲線は蓄熱材を搭載しなかった場合の冷凍庫内の温度変化（蓄熱材なし庫内温度）を示している。図１２に示すように、蓄熱材は、約１２０分経過後に固相から液相への相変化を開始し、約−９℃を維持しながら潜熱吸熱による冷却を開始する。これにより、冷凍庫内温度は、約１２０分経過後からの温度上昇が緩やかになる。また、蓄熱材は、約４２０分経過後に固相から液相への相変化を終了し、潜熱吸熱による冷却を終了する。また、冷凍庫内温度は、約４２０分後に約０℃に上昇する。一方で蓄熱材を搭載しなかった場合の冷凍庫内温度は、約１２０分後に０℃以上に上昇している。
【００６４】
このように、本実施例による蓄熱材を搭載した冷凍冷蔵庫は、電源オフ後に冷凍庫内温度を４２０分（７時間）の間、０℃以下に保持することができる。これにより、本実施例による蓄熱材を搭載した冷凍冷蔵庫は、停電時等が生じても長時間、食品等の保冷物を０℃以下で保冷することができる。また、本実施例では冷凍庫内の棚にのみ蓄熱材を配置したが、冷凍庫内も壁や天井にも蓄熱材を配置してもよい。これにより、０℃以下での保冷時間をより長くすることができる。また、本実施例による蓄熱材は、クーラーボックス等の保冷容器等に搭載されもよい。本実施例による蓄熱材を搭載した保冷容器は、長時間、食品等の保冷物を０℃以下で保冷することができる。
【００６５】
本発明は、上記実施の形態に限らず種々の変形が可能である。
上記実施の形態による蓄熱材は、過冷却防止剤を有していてもよい。過冷却防止剤としては、四ホウ酸ナトリウム（無水物、五水和物、十水和物）又はリン酸水素二ナトリウムを用いることができる。
【００６６】
また、上記実施の形態による蓄熱材は、ゲル化されていてもよい。蓄熱材をゲル化するゲル化剤としては、ヒドロキシル基もしくはカルボキシル基、スルホン酸基、アミノ基、アミド基を１つ以上備えた分子を用いた合成高分子、天然系多糖類又はゼラチン等が挙げられる。合成高分子としては、ポリアクリルアミド誘導体、ポリビニルアルコール、ポリアクリル酸誘導体等が挙げられる。天然系多糖類としては、寒天、アルギン酸、ファーセルラン、ペクチン、澱粉、キサンタンガム＋ローカストビーンガムの混合物、タマリンド種子ガム、ジュランガム、カラギーナン等が挙げられる。これらは、ゲル化剤の一例として挙げられるが、蓄熱材をゲル化するゲル化剤はこれらに限定されない。
【００６７】
なお、上記詳細な説明で説明した事項、特に上記実施の形態で説明した事項は組み合わせることが可能である。
【産業上の利用可能性】
【００６８】
本発明は、冷凍庫内の保冷用の蓄熱材において広く利用可能である。
【図１】
2015163236.tif 000003
【図２】
2015163236.tif 000004
【図３】
2015163236.tif 000005
【図４】
2015163236.tif 000006
【図５】
2015163236.tif 000007
【図６】
2015163236.tif 000008
【図７】
2015163236.tif 000009
【図８】
2015163236.tif 000010
【図９】
2015163236.tif 000011
【図１０】
2015163236.tif 000012
【図１１】
2015163236.tif 000013
【図１２】
2015163236.tif 000014
【国際調査報告】
2015163236.tif 000015
2015163236.tif 000016
2015163236.tif 000017